"粗製炭酸リチウムを純水に溶解し、水溶液中の不溶物を濾過し、その濾液を炭酸リチウムが析出する温度以上まで加熱して炭酸リチウムを再結晶させ、該炭酸リチウムを温水で洗浄することを特徴とする炭酸リチウムの精製方法。請求項1記載の方法において、粗製炭酸リチウムを純水に溶解させる際の溶解量が5~15g/Lであることを特徴とする炭酸リチウムの精製方法。請求項1または2記載の方法において、粗製炭酸リチウムを純水に溶解させる際の温度が常温であることを特徴とする炭酸リチウムの精製方法。請求項1から3の何れか一項記載の方法において、粗製炭酸リチウムの溶解液を70°C以上に加熱して炭酸リチウムを再結晶させることを特徴とする炭酸リチウムの精製方法。請求項1から4の何れか一項記載の方法において、炭酸リチウムの洗浄が70°C以上であることを特徴とする炭酸リチウムの精製方法。請求項1から5の何れか一項記載の方法において、濾液と洗浄後液を、粗製炭酸リチウムを溶解させる水溶液として、繰り返し使用することを特徴とする炭酸リチウムの精製方法。請求項1から6の何れか一項記載の方法において、濾液と洗浄後液を、粗製炭酸リチウムを溶解させる水溶液として、繰り返し使用を4回以上することを特徴とする炭酸リチウムの精製方法。請求項1から7の何れか一項記載の方法において、最終的に得られるリチウムの品位が99.9mass以上であることを特徴とする炭酸リチウムの精製方法。本発明は、不純物含有量が多い粗製炭酸リチウムを原料として用いて炭酸リチウムを高純度で得る精製方法を提供する。すなわち、本発明は、1粗製炭酸リチウムを純水に溶解し、水溶液中の不溶物を濾過し、その濾液を炭酸リチウムが析出する温度以上まで加熱して炭酸リチウムを再結晶させ、該炭酸リチウムを温水で洗浄することを特徴とする炭酸リチウムの精製方法である。さらに、本発明として、以下の態様も挙げられる。21記載の方法において、粗製炭酸リチウムを純水に溶解させる際の溶解量が5~15g/Lであることを特徴とする炭酸リチウムの精製方法。31または2記載の方法において、粗製炭酸リチウムを純水に溶解させる際の温度が常温であることを特徴とする炭酸リチウムの精製方法。41から3の何れか一項記載の方法において、粗製炭酸リチウムの溶解液を70°C以上に加熱して炭酸リチウムを再結晶させることを特徴とする炭酸リチウムの精製方法。51から4の何れか一項記載の方法において、炭酸リチウムの洗浄が70°C以上であることを特徴とする炭酸リチウムの精製方法。61から5の何れか一項記載の方法において、濾液と洗浄後液を、粗製炭酸リチウムを溶解させる水溶液として、繰り返し使用することを特徴とする炭酸リチウムの精製方法。71から6の何れか一項記載の方法において、濾液と洗浄後液を、粗製炭酸リチウムを溶解させる水溶液として、繰り返し使用を4回以上することを特徴とする炭酸リチウムの精製方法。81から7の何れか一項記載の方法において、最終的に得られるリチウムの品位が、99.9mass以上であることを特徴とする炭酸リチウムの精製方法。本発明により、1不純物の多い粗製炭酸リチウムから99.9mass以上の高純度炭酸リチウムを精製することができる。2炭酸リチウム再結晶後の濾液と洗浄後液は、粗製炭酸リチウムを溶解させる水溶液として繰り返し使用することで、リチウムをロスすることなく99.9mass以上の高純度炭酸リチウムを精製することができる。本発明による粗製炭酸リチウムから高純度炭酸リチウムを精製する方法を以下に説明する。本発明の対象粗製炭酸リチウムは、その製造方法、不純物の濃度種類によらず、精製しようとする炭酸リチウム全てが対象である。例えばその不純物には、Niでは、300から500massppmCoでは、10から40massppmMnでは、50から100massppmFeでは、10から30massppmAlでは、10から30massppmSでは、15000から25000massppmNaでは、20000から30000massppmCaでは、1000から3000massppmその他Cu,Zn,Pb,Cr,K等の不純物が存在する。発明者による鋭意検討の結果、図1に示したような温度による炭酸リチウムの溶解度の差を利用することが炭酸リチウムの精製に対して有効であることを見出した。この知見に基づき、粗製炭酸リチウムを純水に溶解させる際に加熱はせず、常温で溶解させることが有効であることがわかった。本願明細書において、純水とは、不純物、すなわち金属種が存在ない水という意味で用いられる。図2に、本発明の炭酸リチウムの精製方法の一実施形態における処理フローを示す。まず、粗製炭酸リチウムを、好ましくは常温にて純水に溶解させるS1。溶解させる粗製炭酸リチウムの溶解量は、5~15g/L、より好ましくは10~15g/Lである。この溶解量が小さすぎると再結晶により炭酸リチウムが生成されず、逆に大きすぎると純水に溶解しない炭酸リチウムが生じることがある。粗製炭酸リチウムの溶解量を上述の範囲に調整することにより、このような問題を解決することができる。ステップS1での溶解処理において、粗製炭酸リチウム中に含まれるカルシウム等の不純物は溶解せず、不溶物として水溶液中に残る。この不溶物を濾過することによって分離しS2、不純物を低減させた炭酸リチウムの水溶液を得ることができる。次にステップS2で得られた濾液を加熱して、炭酸リチウムの再結晶処理を行うS3。図1によれば、炭酸リチウムは温度が高いほど溶解度が低く、70°C以上で炭酸リチウムを効率よく再結晶させることができる。したがって、炭酸リチウムを再結晶させる温度は70°C以上で、好ましくは70~95°Cである。70°Cより低いと再結晶を効率よく行うことが困難であり、炭酸リチウムは液に残りやすく、回収効率に影響することがある。一方で、95°Cより高いと、再結晶は可能であるが、加温する際に手間とコストがかかり、経済的な面からも改善の余地が残る。次にステップS3での加熱により析出した炭酸リチウムを濾取しS4、濾取した炭酸リチウムを温水にてケーキ洗浄するS5。ステップS5において、再結晶させた炭酸リチウムを洗浄する際の温水の温度については、高い方が炭酸リチウムを溶解させずに不純物を溶解させやすい環境を提供することができるため、洗浄時の不純物除去効果が高く、炭酸リチウムの洗浄水への溶解によるロスを低減させることができる。このため、ステップS5での温水での洗浄は、再結晶温度と同程度の温度、例えば70°C以上、好ましくは70~95°Cで実施する。また、温水中に不純物が存在すると、温水に不純物が溶解しにくくなり、洗浄効果が低くなることがあるので、温水は純水を加熱したものを使用することがより好ましい。再結晶させた炭酸リチウムを濾過した後の濾液及び炭酸リチウムを洗浄した後の洗浄後液は、ステップS1において純水の代わりに、粗製炭酸リチウムを溶解させる水溶液として繰り返し使用することができる。このように、濾液と洗浄後液を、粗製炭酸リチウムを溶解させるための溶液として繰り返し使用することにより、再結晶にて回収しきれずに濾液と洗浄後液中に含まれる炭酸リチウムの回収に寄与することになり、炭酸リチウムのロスを低減し、回収効率を上げることができる。濾液、洗浄後液の繰り返し使用は、4回以上行うと50以上の炭酸リチウムの回収率が期待できる。濾液、洗浄後液を繰り返し使用することにより、再結晶させた炭酸リチウムを濾過した後の濾液には不純物としてナトリウムが蓄積されることになるが、ナトリウム濃度が10g/L程度になるまでは濾液を繰り返し使用しても再結晶される炭酸リチウムの品質、例えば不純物品位には問題ない。また、Na,Caの品位は、100massppm以下であれば、十分市場において使用される品位である。実施例11回液を繰り返した場合:炭酸リチウムの回収率20粗製炭酸リチウム25gを純水2Lに溶解させ、30分攪拌した。不溶物をろ過した後、濾液を95°Cまで加熱し、炭酸リチウムを再結晶させ、60分攪拌した。再結晶させた炭酸リチウムは95°Cの温水200mlでケーキ洗浄を行った。上記の試験で純水に溶解させた粗製炭酸リチウムの不純物品位と再結晶させた炭酸リチウムの不純物品位とを表1に示す。この結果から、溶解させた粗製炭酸リチウムを再結晶させることにより、不純物が大幅に低減できることが分かる。なお、炭酸リチウムの回収率は20であった。以上の処理に得られた高純度リチウムの品位は、99.99mass以上であった。実施例24回液を繰り返した場合:炭酸リチウムの回収率53に上昇粗製炭酸リチウム30gを純水2Lに溶解させ、30分攪拌した。不溶物をろ過した後、濾液を95°Cまで加熱し、炭酸リチウムを再結晶させ、60分攪拌した。再結晶させた炭酸リチウムは95°Cの温水200mlでケーキ洗浄を行った。再結晶後の濾液1800mlとケーキ洗浄後液200mlを混合し、その混合液2Lに粗製炭酸リチウム15gを溶解させ30分攪拌した。不溶物をろ過した後、濾液を95°Cまで加熱し、炭酸リチウムを再結晶させ、60分攪拌した。再結晶させた炭酸リチウムは95°Cの温水200mlでケーキ洗浄を行った。同様の操作を4回繰り返した。上記の試験で純水に溶解させた粗製炭酸リチウムの不純物品位と、再結晶後の濾液とケーキ洗浄を4回繰り返して再結晶させた炭酸リチウムの不純物品位を表2に示す。この結果から、再結晶後の濾液とケーキ洗浄後液を繰り返し使用し、再結晶を行っても、不純物を大幅に低減できることが分かる。なお、炭酸リチウムの回収率は、濾液とケーキ洗浄を4回繰り返し使用することで53まで上昇した。"